Состав жаропрочного композитного материала и способ изготовления изделия из жаропрочного композитного материала
COMPOSITION OF HEAT-RESISTANT COMPOSITE MATERIAL AND METHOD FOR MANUFACTURING A PRODUCT FROM HEAT-RESISTANT COMPOSITE MATERIAL

Область техники, к которой относится изобретение
Изобретение относится к области строительства, а именно к жаростойким бетонам.
Технический уровень
Известен состав для изготовления шамотного жаростойкого бетона и способ его изготовления (патент RU 2670806 опубл. 25.10.2018) включающий: связующее, шамотный заполнитель, тонкомолотые наполнители и воду. В качестве связующего используют коллоидный полисиликат натрия.
Недостатком такого технического решения является недостаточная теплоемкость и низкая теплопроводность.
о
Известен теплонакопительный материал на основе талькомагнезита и способ его получения (Патент RU 2259974 опубл. 10.05.2005). Способ включает получение 30-60% водной суспензии талькомагнезита путём измельчения талькомагнезита, смешение его с водой, дополнительное введение в суспензию окислов железа, жидкого стекла, цемента, обработку в роторном кавитационном аппарате при числе оборотов ротора 3000-12000 в минуту, температуре 15-70С, числе циклов обработки 5-50, формование полученной массы под давлением и ее термическую обработку.
Недостатком такого технического решения является применение кавитационной обработки, при которой суспензию нагревают до 70°С, и обжига изделия при температурах до 1600°С, что требует значительных энергетических затрат. Кроме того, способ изготовления технологически сложен и небезопасен.
Сущность изобретения
Техническая задача направлена на создание состава и способа изготовления изделия с техническими характеристиками.
Технический результат заключается в упрощении способа изготовления изделия с высокой теплоемкостью без использования высокотемпературного оборудования.
Для решения этой задачи и получения указанного технического результата в первом объекте настоящего изобретения предложен состав жаропрочного композитного материала на основе природного минерала, содержащего магнезит, хлорит, тальк, причем дополнительно содержащего жаропрочный цемент, при этом в качестве природного минерала используют талькомагнезит или талькохлорит с размером фракций 10мм -40мм, при следующем соотношении компонентов, мас.%:
природный минерал 85-90;
жаропрочный цемент 10 -15.
Дополнительно вводят криолитовые добавки или жидкое стекло до 3% от общей массы.
Дополнительно добавляют 2,5 – 3,0% фибры из стекловолокна от общей массы.
Для решения той же задачи и достижения того же технического результата во втором объекте настоящего изобретения предложен способ, в котором дробят талькомагнезит или талькохлорит и разделяют по размерам фракций, просеивая талькомагнезит или талькохлорит через сита с размером ячеек от 10 мм до 40 мм, смешивают в бетономешалке с жаропрочным цементом и водой со скоростью 20 об/мин до получения однородной массы, массу разливают в формы из полиэфирных смол, извлекают из форм через три дня застывшую массу и выдерживают при комнатной температуре не менее 28 дней.
Дополнительной особенностью является то, что изделие армируют анкерной проволокой.
Другой особенностью является то, что при перемешивании добавляют 3 % от общей массы криолитовых добавок или жидкого стекла.
Еще одной особенностью является то, что при перемешивании добавляют 2,5 – 3,0% фибры из стекловолокна от общей массы.
Изобретение поясняется таблицами.
В таблице 1 и 2 представлены характеристики изделия, сформированного из заявленного состава кубической формы, армированные и неармированные, соответственно.
Осуществление изобретения
Для изготовления изделия в качестве природного минерала используют талькомагнезит или талькохлорит. Эти минералы имеют сходные физико-технические характеристики. Они обладают высокой термостойкостью к перепадам температур от -50°С до 1000°С. Минерал дробят и разделяют по размерам фракций, просеивая раздробленный минерал через сита с размером ячеек от 10 мм до 40 мм. Выбирают для изделия необходимую фракцию минерала, смешивают в бетономешалке с жаропрочным материалом и водой со скоростью 20 об/мин до получения однородной массы. Массу разливают в формы из полиэфирных смол, через три дня извлекают из форм застывшую массу и выдерживают при комнатной температуре не менее 28 дней.
Примеры конкретного выполнения
Пример 1. Для получения модулей сводчатых в бетономешалке перемешивали с водой фракции талькобетона размером 10мм - 20мм и жаропрочный цемент в соотношении 90:10 cо скоростью 20 об/мин. Полученную смесь разливали в формы, через 3 дня извлекали из форм и выдерживали при комнатной температуре 28 дней.
Пример 2. Для получения подовых плит в бетономешалке перемешивали с водой фракции талькобетона размером 20мм - 40мм и жаропрочный цемент в соотношении 90:10 cо скоростью 20 об/мин. Полученную смесь разливали в формы, через 3 дня извлекали из форм и выдерживали при комнатной температуре 28 дней.
Пример 3. Для получения подподовых плит в бетономешалке перемешивают с водой фракции талькобетона размером 30мм - 40мм и жаропрочный цемент в соотношении 90:10 cо скоростью 20 об/мин. Полученную смесь разливали в формы, через 3 дня извлекали из форм и выдерживали при комнатной температуре 30 дней.
Для увеличения механической прочности и несущих способностей изделие армируют анкерной вольфрамовой, стальной, из нержавеющей стали проволокой или фиброй из стекловолокна (3% от общей массы состава).
Для повышения показателей добавляют криолитовые добавки или жидкое стекло.
0
Были проведены испытания изделий из заявленного состава кубической формы, армированные (таб. 1) и неармированные (табл.2), при T 900C.
Из таблиц видно, что испытанные образцы изделия соответствуют:
марке бетона по термической стойкости в водных теплосменах TH0:
классу бетона по прочности при сжатии В10.
Таким образом, предложенное изобретение позволяет получать изделия с высокими характеристиками безопасным и простым способом.
0
Предложенное решение может использоваться для изготовления составных модулей печей и каминов, плит перекрытия, связанных с открытым огнём, изготовления колосников для банных печей постоянного и периодического нагрева, для изготовления футеровки жаропрочных топок и мангалов, для изготовления модулей отопительных теплоёмких «щитов», для изготовления дымоходных блоков и модулей, связанных с высокими температурами (до 1000-1200C). А также можно применять для заливки стяжек тёплых полов.
Сопоставительный анализ заявляемого изобретения показал, что совокупность существенных признаков заявленного изобретения неизвестна из уровня техники и, значит, соответствует условию патентоспособности «новизна».
В уровне техники не было выявлено признаков, совпадающих с отличительными признаками заявленного изобретения и влияющих на достижение заявленного технического результата, поэтому заявленное изобретение соответствует условию патентоспособности «изобретательский уровень».
Приведенные сведения подтверждают возможность применения заявляемого состава для изготовления жаропрочного изделия на основе природного материала, и изобретение может быть использовано в строительстве, поэтому соответствует условию патентоспособности «промышленная применимость».